(57)【特許請求の範囲】
【請求項１】
体心立方（ＢＣＣ）構造の固溶体である金属材料の製造方法であって、前記金属材料を体心立方（ＢＣＣ）構造の単相固溶体となる温度域に加熱し、前記温度域で前記金属材料の溶質原子雰囲気が転位の運動を支配し、かつ結晶粒に蓄積されているひずみエネルギーを駆動力として結晶粒界が移動できる加工状態を維持できるひずみ速度で前記金属材料に熱間圧縮加工を行うことで前記金属材料の結晶軸＜００１＞の配向を前記金属材料の圧縮加工面と平行になるように制御することを特徴とする金属材料の製造方法。
【請求項２】
前記金属材料がＦｅ−Ｓｉ合金であることを特徴とする請求項１に記載の金属材料の製造方法。
【請求項３】
前記Ｆｅ−Ｓｉ合金が単相固溶体となる温度域に加熱されひずみ速度が１×１０-5ｓ-1から１×１０-1ｓ-1の範囲内で熱間圧縮加工されたことを特徴とする請求項２に記載の金属材料の製造方法。
【請求項４】
前記温度域が８００〜１３００°Ｃの範囲内の温度であることを特徴とする請求項３に記載の金属材料の製造方法。
【請求項５】
前記熱間圧縮加工により前記の体心立方（ＢＣＣ）構造の単相固溶体に、少なくとも総ひずみ量−０．５のひずみを与えることを特徴とする請求項４に記載の金属材料の製造方法。
【請求項６】
体心立方（ＢＣＣ）構造の固溶体である金属材料であって、前記金属材料の製造時の熱間圧縮加工により、圧縮加工面に沿って金属の結晶軸＜００１＞の分布を表す結晶方位分布関数（ＯＤＦ）のφ2＝０°断面の１を超える方位密度の連続した等高線がφ1の０°乃至９０°の間でΦ＝０°及び９０°の線に沿ってその近傍に存在するような｛１００｝繊維集合組織が形成されていることを特徴とする金属材料。
【請求項７】
前記金属材料の圧縮面に沿う金属の結晶軸＜００１＞の分布を表す結晶方位分布関数（ＯＤＦ）のφ2＝０°断面のΦ＝０°線上の方位密度が平均値１に対して１４倍以上であることを特徴とする請求項６に記載の金属材料。
【請求項８】
前記体心立方（ＢＣＣ）構造の固溶体がＦｅ−Ｓｉ合金であることを特徴とする請求項６または請求項７に記載の金属材料。
【発明の詳細な説明】
【技術分野】
【０００１】
本発明は結晶軸＜００１＞の方位が板面内に制御された体心立方（ＢＣＣ）構造の固溶体である金属材料およびその製造方法に係り、例えば電気機器の鉄心材料に使用される電磁材料及びその製造方法に関するものである。
【背景技術】
【０００２】
金属の結晶軸を揃えることで大きな技術的効果が得られる例として電気機器で幅広く使われている電磁鋼板がある。例えば、図３に示すトランスのように磁界の方位が決まっている場合は結晶軸が制御された方向性電磁鋼板が使われる。図３において点線３３が磁力線の流れを示しておりコア材３１の磁化容易方向が積層される板材の面内にあることが望ましい。【０００３】
またモータのロータやステータには、鉄損を低減させるために、いわゆる無方向性電磁鋼板が使用される。例えば、単相ＳＲＭ（Ｓｗｉｔｃｈｅｄ  ｒｅｌｕｃｔａｎｃｅ  ｍｏｔｏｒ）は、図４に示すように、外部電源と接続されたコイルが巻かれたステータ１０と、ステータ１０の内部に回転可能に設置されて、ステータ１０に外部電源が供給されると、このステータ１０と電磁気力が相互に働いて回転するロータ２０とで構成される。【０００４】
ステータ１０は、リング型の構造を有するヨーク１２と、ヨーク１２からロータ２０に向かって半径方向に突設され、円周方向に沿って所定のスロット１４を介して相互に離隔される複数個のポール１６と、これらポール１６に巻き付けられて外部電源に接続されるコイル１８とからなる。【０００５】
モータのステータ１０は、極薄い電磁鋼板から、ヨーク１２とポール１６の平面形状を持つステータシートを打ち抜き、このように用意したステータシートを、一定の高さに積層して鉄心を作り、この鉄心にコイル１８を巻き付けることで製造される。【０００６】
このようなモータでは、そのロータの回転に伴い、ロータの回転軸を中心にして磁界方向が変化する。このため、ステータやロータ用の電磁鋼板としては、いわゆる無方向性のものが使用されている（例えば、特許文献１を参照）。【０００７】
鋼の磁化には結晶の軸による異方性があり、＜００１＞がもっとも磁化が容易でヒステリシス損が少なく、次いで＜０１１＞が磁化が容易でヒステリシス損が少なく、もっとも磁化が困難でヒステリシス損が大きいのは＜１１１＞である。そこで、モータのステータやロータには半径方向に＜００１＞を優先的に配向させ、磁化を容易にするとともにヒステリシス損による鉄損を小さくすることが望ましい。すなわち、モータの軸を中心にして回転対称に＜００１＞が配向した鉄心材料が望まれる。【０００８】
しかしながら、現在十分に鋼板の＜００１＞を制御して配向させる技術がないため、次善の策として＜１１１＞の半径方向の配向を避け、かつ鋼板の特定方向に＜００１＞が偏った配向を避けることを目的として、図５に示すように、立体的に全く配向のない、ケイ素鋼からなる無方向性電磁鋼板が新日本製鉄（株）、ＪＦＥスチール（株）などにより開発され、実用に供されている。例えば新日本製鉄（株）からはハイライトコア、ホームコア（いずれも登録商標）という商品名で販売されている。【０００９】
しかし、図５に示す立体的に特定の配向のない無方向性電磁鋼板では、容易磁化方向が鋼板の特定方向に偏っていないものの、結晶の磁化容易軸である＜００１＞が鋼板面に沿っていないものが多いので、鋼板面に沿った磁束密度を高くすることができない。そのためモータの効率向上に限界があった。【００１０】
したがって、モータのエネルギー節減の観点から、図６に示すように、結晶面｛１００｝が鋼板面に対して平行で結晶の磁化容易軸である＜００１＞が鋼板面に沿って鋼板の面内に方向的には３６０度まんべんなく＜００１＞が配向することで、電磁鋼板面に沿った磁束密度を高くした無方向性電磁鋼板の開発が望まれている（例えば、非特許文献１を参照）。【００１１】
また、トランスの効率を上げるために磁力線の通過方向に＜００１＞が向いた方向性電磁鋼板の開発が望まれる。【００１２】
したがって、モータやトランスなどの電磁機器のエネルギー効率を上げるには電磁材料の結晶軸＜００１＞を制御することが望まれる。
【先行技術文献】
【特許文献】
【００１３】
【特許文献１】特開２００６−８７２８９号公報
【非特許文献】
【００１４】
【非特許文献１】ＮＩＰＰＯＮ  ＳＴＥＥＬ  ＭＯＮＴＨＬＹ  ２００５  ４．Ｐ１１−１４
【発明の概要】
【発明が解決しようとする課題】
【００１５】
従来、Ａｌのような面心立方（ＦＣＣ）構造の金属においては、圧縮軸の周りに回転対称性のある結晶配向を実現するには単軸圧縮加工が有効であることが、｛０１１｝（圧縮面）繊維集合組織の発達で知られている。また、Ｆｅのような体心立方（ＢＣＣ）構造の金属については、常温での単軸圧縮加工（冷間圧縮）によって｛１１１｝＋｛１００｝の二重繊維集合組織、すなわち、｛１１１｝と｛１００｝が圧縮面に平行になる回転対称配向が変形に対して安定な結晶配向として形成されることが知られている。【００１６】
しかしながらＦｅについての従来の単軸圧縮加工では、優れた磁気特性を有する＜００１＞の鋼板面に平行な配向をもたらす｛１００｝だけでなく＜００１＞を板面内に配向させることができない｛１１１｝が共存するという問題がある。さらに従来の単軸圧縮加工では板面内で｛１１１｝の方がより発達した状態が生ずるので、板面内に＜００１＞を配向させる電磁鋼板の製造技術として単軸圧縮加工は利用されていないのが現状である。【００１７】
従来は単軸圧縮加工だけでなく他の加工方法でも、磁化容易軸＜００１＞の方位を制御することが難しかった。そのため磁化容易軸＜００１＞が鋼板の表面に平行になるように制御され、磁束密度が高く、鉄損の低い磁気特性に優れた無方向性電磁鋼板を得る製造方法が存在しなかったと言える。すなわち板面内に磁化容易軸＜００１＞が配向された無方向性電磁鋼板は存在していない。【００１８】
よって本発明は、上述した現状に鑑み金属の結晶軸を制御することを課題としている。例えば、鉄材料の磁化容易軸＜００１＞を加工面に沿って制御することを課題としている。そして磁化容易軸＜００１＞を加工面に沿って制御することで、板面に沿った磁化が容易で磁束密度が高く取れると共に鉄損の低い磁気特性に優れた金属材料およびその製造方法を提供することを課題としている。
【課題を解決するための手段】
【００１９】
従来から、ＦＣＣ構造であるＡｌ−Ｍｇ固溶体合金を高温で単軸圧縮変形すると｛１１０｝（圧縮面）を含む結晶配向が形成されることが知られている。しかし、本発明者らは｛１００｝を得るべく研究を進めた結果、変形量を大きくするとひずみの増大とともに｛１００｝が発達し、やがて、｛１００｝のみが存在する結晶配向になることを見出した。【００２０】
そのメカニズムについて研究を進めた結果、この配向の変化は、変形により転位の量が増えると｛１００｝方位の結晶粒が、｛１１０｝方位をはじめ他の結晶方位の結晶粒を粒界移動によって消費して優先的に成長し、生ずるものであることを実験的に見出した。【００２１】
そして、｛１００｝は変形にともなう転位の導入量が少ないと考えられる、結晶の中でのせん断ひずみ量の総和の指標であるＴａｙｌｏｒ因子の小さい結晶方位であり、かつ｛１００｝が変形に対して安定であることに着目した。【００２２】
さらに、この｛１１０｝から｛１００｝への変化が純アルミニウム（Ａｌ）では見られないことから、Ａｌ−Ｍｇ合金での圧縮に伴う変形が、溶質原子であるマグネシウム（Ｍｇ）雰囲気を引きずる転位の運動が支配的な変形機構である場合に生ずることが推測され、転位の均一分布が｛１００｝方位の粒界移動の優先性をもたらしているとの仮説を提唱するにいたった。【００２３】
この仮説から、発明者らは体心立方（ＢＣＣ）構造の固溶体でも純金属とは異なる結晶配向が生まれるのではないかと考えた。そしてＢＣＣ金属の単軸圧縮変形では、ＦＣＣとはすべり系が異なるために、室温においてもＦＣＣとは異なって｛１００｝と｛１１１｝が共存する状態が形成されること、そして｛１００｝のＴａｙｌｏｒ因子は｛１１１｝のＴａｙｌｏｒ因子より低いことに着目した。【００２４】
そこで、溶質原子雰囲気を引きずる転位運動が支配的な変形機構になり、かつ粒界移動が可能な加工条件を見出すことができれば｛１１１｝が消滅する一方｛１００｝が頻度高く板面に配向した材料を製造する技術が開発できるのではないかとの着想を得るに至った。【００２５】
この着想は体心立方（ＢＣＣ）構造の金属材料一般に適用可能と推定される。そこで、この着想を活かす金属材料として体心立方（ＢＣＣ）構造を持つ鉄−シリコン合金、すなわちケイ素鋼について検討を進めた結果、磁束密度を増大するために必要な結晶粒径の粗大化と板面内の＜００１＞配向を加工条件で制御できることを発見した。【００２６】
この発見に基づいて、従来の無方向性電磁鋼板の製造方法が冷間加工と熱処理、あるいは熱間加工と熱処理という二つの処理を組み合わせているのに対し、熱間単軸圧縮加工あるいは熱間平面ひずみ圧縮加工という一つの処理のみで磁化容易軸＜００１＞が加工面に沿うように制御された電磁鋼板を製造できることを明確にして本発明を完成した。【００２７】
本発明は、体心立方（ＢＣＣ）構造の固溶体である金属材料の製造方法であって、前記金属材料を体心立方（ＢＣＣ）構造の単相固溶体となる温度域に加熱し、前記温度域で前記金属材料の溶質原子雰囲気が転位の運動を支配し、かつ結晶粒に蓄積されているひずみエネルギーを駆動力として結晶粒界が移動できる加工状態を維持できるひずみ速度で前記金属材料に熱間圧縮加工を行うことで前記金属材料の結晶軸＜００１＞の配向を前記金属材料の圧縮加工面と平行になるように制御することを特徴とする金属材料の製造方法である。
【００２８】
本発明は、ＢＣＣ単相固溶体に現れる溶質原子雰囲気が転位の運動を支配し、かつ結晶粒に蓄積されているひずみエネルギーを駆動力として結晶粒界が移動できる加工状態を維持できるひずみ速度で、ＢＣＣ単相固溶体を圧縮加工することで圧縮加工面と平行に＜００１＞を分布させることができる。すなわち、加工後の熱処理を必要としないでも圧縮加工面に沿って＜００１＞が分布することになる。その原理は体心立方（ＢＣＣ）構造の固溶体である金属材料で適用が可能であるので、その適用範囲が広い。
【００２９】
また、本発明は、前記金属材料がＦｅ−Ｓｉ合金であることを特徴とする請求項１に記載の金属材料、例えば電磁鋼板の製造方法である。
【００３０】
体心立方（ＢＣＣ）構造の固溶体中のＳｉは、鋼板の固有抵抗を増大させ渦電流を低減させ、渦電流による鉄損値を改善するために添加されている。体心立方（ＢＣＣ）構造の固溶体はＢＣＣ単相のものであれば二元系の合金でなくてもよく、Ｓｉ以外の成分も含有する三元以上の系であってもよい。
【００３１】
また、本発明は、前記体心立方（ＢＣＣ）構造の固溶体がＦｅ−Ｓｉ合金であり、前記Ｆｅ−Ｓｉ合金がＢＣＣ単相固溶体となる温度域に加熱され、ひずみ速度が１×１０-5ｓ-1から１×１０-1ｓ-1の範囲内で圧縮加工されたことを特徴とする請求項２に記載の金属材料、例えば電磁鋼板の製造方法である。
【００３２】
固溶体がＦｅ−Ｓｉ合金の場合、ＢＣＣ単相固溶体に現れる溶質原子雰囲気が転位の運動を支配し、かつ結晶粒に蓄積されているひずみエネルギーを駆動力として結晶粒界が移動できる加工状態を維持できるひずみ速度が１×１０-5ｓ-1から１×１０-1ｓ-1の範囲内であり、この状態での圧縮加工を行うと加工面と平行に｛１００｝を分布させることができる。例えば、ひずみ速度が１×１０-5ｓ-1から１×１０-1ｓ-1の範囲内で単軸圧縮加工すると、特性の良好なＦｅ−Ｓｉ合金による電磁鋼板が得られる。ここでＦｅ−Ｓｉ合金は、Ｓｉを重量％で１〜７％含有し、残部がＦｅと不可避的不純物からなるＦｅ−Ｓｉ合金であることが望ましい。【００３３】
また請求項４に記載の発明は、請求項３に記載の金属材料、具体的には電磁鋼板の製造方法において前記温度域が８００〜１３００°Ｃの範囲内の温度であることを特徴とする。【００３４】
温度範囲を特定することで、再現性良く特性の良好な電磁鋼板を製造することができる。【００３５】
また請求項５に記載の発明は、請求項４に記載の金属材料、具体的には電磁鋼板の製造方法において、前記圧縮加工により前記体心立方（ＢＣＣ）構造の単相固溶体に、少なくとも総ひずみ量−０．５のひずみを与えることを特徴とする。
【００３６】
単軸圧縮加工により、少なくとも総ひずみ量−０．５のひずみを加えることで、確実に板面内に＜００１＞を制御した高品質の電磁鋼板が得られる。ひずみエネルギーの低い結晶方位は単軸圧縮変形では｛１００｝（圧縮面）であり、加えてこの方位が変形に対して安定なためにこの結晶粒が大きくなるように変形中に粒界移動するので、ひずみ量を大きくすれば＜００１＞の配向がより確実に制御されてひずみは大きいほど良い結果が得られる。総ひずみ量を大きくとる事で圧縮加工面と平行な＜００１＞方位の成長が著しくなる。
【００３７】
また、本発明は、体心立方（ＢＣＣ）構造の固溶体である金属材料であって、前記金属材料の製造時の熱間圧縮加工により、圧縮面に沿った金属の結晶軸＜００１＞の分布を表す結晶方位分布関数（ＯＤＦ）のφ2＝０°断面の１を超える方位密度の連続した等高線がφ1の０°乃至９０°の間でΦ＝０°及び９０°の線に沿ってその近傍に存在するような｛１００｝繊維集合組織が形成されていることを特徴とする金属材料である。特に、体心立方（ＢＣＣ）構造の固溶体からなる金属材料において圧縮加工面に沿う金属の結晶軸＜００１＞の分布を表す結晶方位分布関数（ＯＤＦ）のφ2＝０°断面のΦ＝０°線上の方位密度が平均値１に対して１４倍以上であることを特徴とする金属材料である。
【００３８】
本発明により、従来得られなかった特定方向に向いた方位密度の高い集中を実現した。【００３９】
体心立方（ＢＣＣ）構造の固溶体である金属材料において溶質原子雰囲気引きずり運動が支配的な変形機構となる状態での熱間単軸圧縮加工では、固溶体内の転位が一様に分布することから、転位に伴うひずみエネルギの分布に即して粒界移動が起こる。そうすると、ひずエネルギの小さい｛１００｝が板面に平行に成長した状態を作れる。さらに熱間圧延加工または熱間平面ひずみ圧縮加工する場合は伸長方向に＜００１＞が向くことになる。つまり、いずれの場合においても加工面に沿って＜００１＞が制御されている。【００４０】
前記体心立方（ＢＣＣ）構造の固溶体がＦｅ−Ｓｉ合金である金属材料、具体的には電磁鋼板の熱間単軸圧縮加工では、＜００１＞の分布を調べる結晶方位分布関数（ＯＤＦ）のφ2＝０°断面のΦ＝０°線上の方位密度が平均値１に対して１４倍以上である電磁鋼板も容易に実現することができる。【００４１】
従来の板材では、結晶方位分布関数（ＯＤＦ）のφ2＝０°断面のΦ＝０°線上の方位密度が平均値１に対して２以下であった。【００４２】
加工面と平行するように｛００１｝の分布が制御されたＦｅ−Ｓｉ合金による電磁鋼板は、従来の無方向性電磁鋼板に比べ其の特性が優れている。
【発明の効果】
【００４３】
本発明の金属材料およびその製造方法によれば、その結晶軸が制御された金属材料が得られ、特に電磁鋼板については鉄の磁化容易軸＜００１＞が加工面に沿うように制御され、磁束密度が高く鉄損の低い磁気特性に優れた電磁鋼板が提供される。
【図面の簡単な説明】
【００４４】
【図１】本発明の熱間単軸圧縮加工を用いる製造方法により製造された無方向性電磁鋼板の結晶方位分布関数（ＯＤＦ）のφ2＝０°断面図である。
【図２】従来の無方向性電磁鋼板の結晶方位分布関数（ＯＤＦ）のφ2＝０°断面図である。
【図３】トランスの電磁鋼板での磁力線の流れを説明する図である。
【図４】電磁鋼板を使用したモータの構成図である。
【図５】従来のいわゆる無方向性電磁鋼板の結晶分布を示す概略図である。
【図６】本発明の製造方法によって製造される無方向性電磁鋼板の結晶分布を示す概略図である。
【図７】単軸圧縮加工の様子を説明する図である。（ａ）圧縮前（ｂ）圧縮後
【図８】平面ひずみ圧縮加工する様子を説明する図である。（ａ）（ｂ）加工ジグ、（ｃ）加工前の試料（ｄ）加工後の試料
【図９】圧延加工を説明する図である。
【図１０】多方向圧延加工を説明する図である。
【図１１】ダイス加工を説明する断面図である。
【図１２】体心立方（ＢＣＣ）構造のモデル図である。
【図１３】モータのステータにおける容易磁化軸＜００１＞方位の様子を示す図である。（Ａ）従来の無方向性電磁鋼板（Ｂ）理想の電磁鋼板
【図１４】モータのステータにおける｛１００｝極点図を示す図である。（Ａ）従来の無方向性電磁鋼板（Ｂ）本発明に掛る電磁鋼板
【図１５】従来の無方向性電磁鋼板（点線）と本発明に掛る電磁鋼板（実線）の磁気特性を示す図である。
【発明を実施するための形態】
【００４５】
以下、本発明の電磁鋼板およびその製造方法の実施の形態について説明する。
【００４６】
高温で金属材料を変形すると、様々な仕組みが変形に寄与する。一般に、金属材料では転位の運動により変形するのが基本的な仕組みである。
【００４７】
転位の運動を支配する現象の中の一つが、ある範囲の温度とひずみ速度の組み合わせで固溶体合金に現れる溶質原子雰囲気の引きずり運動である。これは、転位が溶質原子に囲まれて運動する状態をいう。例えば、Ｆｅ−Ｓｉ合金においては、溶質原子であるＳｉが結晶全体の平均濃度よりも高い濃度で転位の周りに存在する溶質原子雰囲気を形成し、ある範囲の変形条件では、転位は溶質原子雰囲気から脱出できず、転位を引きずりながら運動する。そうすると転位は溶質原子雰囲気を引きずるためにその運動速度が低下する。その結果転位は常温付近での変形とは異なり、結晶内で均一に分布するようになる。つまり、溶質原子雰囲気の引きずり運動をしている転位は結晶内で均一に分布するようになり易い。
【００４８】
ここで、転位は格子欠陥であり、ひずみエネルギーを有する。結晶の方位によって変形に寄与する転位の量が異なるために、同一の変形量を与えても、結晶粒ごとに転位の量は異なり、その結果結晶粒ごとに蓄積されるひずみエネルギー量が異なる。しかし、通常の加工条件では転位が互いにひずみ場を打ち消すように分布するために、結晶粒ごとの転位密度の違いがそのまま蓄積されるひずみエネルギーの差としては反映しない。
【００４９】
これに対し、本発明での変形条件である、溶質原子雰囲気を引きずる転位の運動が生ずる高温での圧縮加工では、転位が均一に分布するようになるために転位が互いにひずみを打ち消す効果が小さく、転位の量の違いがそのまま蓄積されるひずみエネルギーの違いに反映する。
【００５０】
このように、溶質原子雰囲気が転位運動を支配するようになると、個々の結晶粒のもつひずみエネルギーの量が、結晶方位に強く依存するようになる。そうすると、ひずみエネルギーの小さい結晶粒が大きくなろうとし、ひずみエネルギーの小さい結晶粒の結晶粒界が優先的に移動する。
【００５１】
ひずみエネルギーの低い結晶方位は体心立方（ＢＣＣ）構造の固溶体の単軸圧縮変形では｛１００｝（板面）であり、圧延などの平面ひずみ圧縮変形では｛１００｝（板面）、＜００１＞（伸長方向）である。それゆえこれらの結晶方位の結晶粒が他の結晶方位の結晶粒を消費して成長することになる。
【００５２】
また｛１００｝の方位が圧縮変形では変形に対して安定なために、この結晶粒が大きくなるように変形中に粒界移動するので、ひずみ量を大きくすれば単軸圧縮変形では｛１００｝繊維集合組織が、平面ひずみ圧縮変形では｛１００｝＜００１＞集合組織が発達する。
【００５３】
ここで、｛１００｝は加工面、＜００１＞は延伸方向を表す。
【００５４】
本発明は上述した知見に基づきなされたもので、本発明の方法では、単軸圧縮変形、平面ひずみ圧縮変形のいずれにおいても｛１００｝が板面に平行に配向する。圧縮変形では、板面に平行に結晶面｛１００｝が配向し、特に単軸圧縮加工では結晶面｛１００｝の法線である＜１００＞を回転軸として板面内の圧縮方向に対して直角な方向に３６０度均一で密に結晶方向＜００１＞が分布する。また、圧延などの平面ひずみ変形においては、板材の厚さが圧縮加工によって減少すると、板材は一方向に伸長する。この場合は伸長方向に密に＜００１＞が分布することになる。
【００５５】
磁化容易軸＜００１＞が鋼板の表面に平行に分布する電磁鋼板の製造に当たって、Ｆｅ−Ｓｉ合金においては、少なくともＳｉを含有し、残部がＦｅと不可避的不純物からなる合金を、体心立方（ＢＣＣ）構造の固溶体となる温度域に加熱し、この状態で、前記ＢＣＣ固溶体に生ずる溶質原子雰囲気をひきずる転位の運動が支配的な変形機構となり、かつ結晶粒に蓄積されているひずみエネルギーを駆動力として結晶粒界が移動できる加工状態を維持できるひずみ速度で前記体心立方（ＢＣＣ）構造の固溶体に単軸圧縮加工もしくは圧延などの平面ひずみ圧縮加工を行いこの加工により加工面と平行に｛１００｝を密度高く分布させる。
【００５６】
そして、加工条件を定める温度とひずみ速度は、温度域が８００〜１３００℃の範囲内の温度と、ひずみ速度が１×１０-5ｓ-1から１×１０-1ｓ-1の範囲内のひずみ速度である。
【００５７】
圧縮加工により体心立方（ＢＣＣ）構造の固溶体に加えるひずみ量の合計は真ひずみで−０．５以上である。目的とする状態は、ひずみ量の増大とともに単調に発達し、ひずみ量が少ないと不十分な発達状態となるが、ひずみ量が大きければそれだけより優れた状態が生まれるので、加えるひずみ量には上限がなく、しかも、複数回に分けてひずみを加えてもよい。
【００５８】
また、成分について説明すると、体心立方（ＢＣＣ）構造の固溶体中のＳｉは、鋼板の固有抵抗を増大させ渦電流を低減させ、渦電流による鉄損値を改善するために添加されている。体心立方（ＢＣＣ）構造の固溶体はＢＣＣ単相のものであれば二元系の合金でなくてもよく、Ｓｉ以外の成分も含有する三元以上の系であってもよい。体心立方（ＢＣＣ）構造の固溶体がＦｅ−Ｓｉ合金である場合、Ｓｉの含有量は１〜７重量％程度の組成範囲である。Ｓｉの含有量が、１重量％未満であると、低鉄損に必要な固有抵抗が十分に得られず、その含有量が７重量％を越えると、圧縮時に割れが著しく増加し、圧縮加工が困難になるので、Ｓｉの含有量は、下限を１重量％、上限を７重量％とするのが望ましい。
【００５９】
Ｆｅ−Ｓｉ合金の不可避的不純物としては、Ｃ、Ｍｎ、Ｐ、Ｓ、Ａｌ、Ｎなどが挙げられるが、特に、Ｓと互いに反応して微細な硫化物ＭｎＳが析出して磁気特性を著しく劣化させるＭｎと、加工性を阻害するＰについては、０．０１重量％未満に、結晶粒の成長を阻害するＳについては０．０００１重量％未満にそれぞれするのが望ましい。
【００６０】
体心立方（ＢＣＣ）構造の固溶体がＦｅ−Ｓｉ合金である場合、これを加熱する温度はＢＣＣ単相となる温度域の温度として８００〜１３００℃の範囲内の温度である。これは、Ｓｉの含有量が２〜５重量％の範囲では低温から融点まで常にＢＣＣであるＦｅ−Ｓｉ合金も、Ｓｉの含有量が２重量％未満では、その含有量に依存して高温で一旦ＦＣＣとなってしまい、｛１００｝繊維集合組織の形成が阻害される恐れがあるからである。そこでＳｉの含有量が２重量％未満を含む温度域としてＢＣＣ単相となる温度域の温度として、８００〜１３００℃の温度範囲内の低い温度側で加熱される。
【００６１】
ＢＣＣ単相固溶体の圧縮加工の際のひずみ速度は単位時間当たりにどれだけのひずみを与えるかを示す、いわゆる加工速度である。加工速度が速いか遅いかで、変形に寄与する転位の運動を支配する仕組みが変わる。従って加工速度は、体心立方（ＢＣＣ）構造の固溶体をＢＣＣ単相となる温度域の温度に加熱した状態で、ＢＣＣ固溶体に現れる溶質原子雰囲気が転位の運動を支配する加工条件を保つことができる速度に制限される。体心立方（ＢＣＣ）構造の固溶体がＦｅ−Ｓｉ合金である場合のひずみ速度は、８００〜１３００℃の温度範囲内の温度との組み合わせで、１×１０-5ｓ-1から１×１０-1ｓ-1の範囲内で設定される。
【００６２】
このひずみ速度の範囲は、Ｓｉの含有量が３重量％のＦｅ−Ｓｉ合金について、温度９００℃でひずみ速度が１×１０-5ｓ-1から５×１０-2ｓ-1の範囲、温度１２５０℃で１×１０-4ｓ-1から１×１０-2ｓ-1の範囲で確認した結果、含有量の増大と共に同じ配向を得るための条件がひずみ速度が同一ならば低温側に変化し、含有量を増大させて温度を一定にした場合、同じ配向を得るための加工速度が増加するとの想定に基づいて、上記範囲内のＳｉの含有量及び温度との組み合わせで使用される単軸圧縮加工によりＦｅ−Ｓｉ合金に加えるひずみ速度として定められたものである。
【００６３】
＜実施例＞
材料となる体心立方（ＢＣＣ）構造の固溶体は、真空溶解して作製した４０ｋｇのインゴットに仕上げ厚４０ｍｍの熱間圧延（加熱温度１１００℃×６０分、仕上げ温度８５０℃以上）を行い、これを長さ３２０ｍｍに切断した後、さらに仕上げ厚２０ｍｍの熱間圧延（加熱温度１１００℃×６０分、仕上げ温度８５０℃以上）を行ったものを切断して作製した厚さ２０ｍｍ、幅１４０ｍｍ、長さ２９０ｍｍの板から放電加工機により作製した直径１２ｍｍ、高さ１８ｍｍの大きさの断面円形の柱状の鋼片である。
【００６４】
なお、インゴットは、Ｓｉを１．５、３、４、５重量％、不可避的不純物のＭｎ及びＰを０．０１重量％未満、Ｓを０．００１重量％未満と指定して作製したが、４種類の材料Ａ、Ｂ、Ｃ及びＤには、下表１に示す作製後の分析値から分かるように、Ｍｎ、Ｐ、Ｓ以外に不可避的不純物として、表に示した重量％のＣ、Ａｌ、Ｎなどが含有されていた。
【００６５】
【表１】
0005492975.tif 000002
【００６６】
上述した組成の各鋼片を加熱炉で９００℃又は１２５０℃に加熱した状態で、１×１０-5ｓ-1から５×１０-2ｓ-1の範囲内のひずみ速度で真ひずみ−１．０まで単軸圧縮により直径２０ｍｍ、高さ６．６ｍｍにそれぞれ加工し、常温大気中で徐冷して鋼板をそれぞれ得た。
【００６７】
単軸圧縮加工には、図７に示す荷重容量２トンの引っ張り試験機（島津オートグラフ）のクロスヘッドスピード一定の機能を用いた。引っ張り試験機で圧縮加工する際には、上下に円柱状の圧縮治具を取り付け、その間に試料である鋼片を入れ、上下から力を加えるが、圧縮加工中に温度を一定に保つため、上下の圧縮棒と鋼片全体が加熱炉内に入れられている。図７ではモデル化して熱源として記載している。
【００６８】
得られた鋼板のうち、温度９００℃、ひずみ速度５．０×１０-5ｓ-1で加工したＳｉ含有量３重量％の材料Ｂから製造した電磁鋼板を高さが半分になるように二分し、直径２０ｍｍ×３．３ｍｍの円板形状の測定サンプルを作製し、切断した面を対象に、面を研磨した上でＳｃｈｕｌｚの反射法と呼ばれるＸ線回折法で結晶の方位分布を測定して結晶方位分布関数（ＯＤＦ）を得た。具体的には、Ｓｃｈｕｌｚの反射法により、｛１００｝極点図、｛１１０｝極点図、｛２１１｝極点図をそれぞれ別の計測で得たデータで描き、三枚の極点図が矛盾なく説明できる、三次元の結晶方位分布を表す結晶方位分布関数（ＯＤＦ）をコンピューターで計算した。
【００６９】
図１は三枚の極点図が矛盾なく説明できるようにコンピューター計算して得たＯＤＦのφ2＝０°断面図である。同図において、φ1、Φ、φ2はオイラー角であり、四角形の上辺と下辺に沿った等高線は、鋼板面内での結晶方位密度の分布を表している。等高線の数値は平均値１に対する倍数で表した方位密度を示し、同図には、数値２０と１の等高線の間に、数値１８、１６、１４、１２、１０、８、６、４の等高線がこの順番に描かれている。図１の上枠であるΦ＝０°の線上では最も低い領域でも１４倍を超える高い集積が認められ、先鋭な｛１００｝繊維集合組織が形成されていることが分かる。この値は、図２に示す既存の無方向性電磁鋼板の値を遙かに超える優れた値である。
【００７０】
図２は従来の方法で得られた現用の無方向性電磁鋼板として多用されているもののφ2＝０°断面図であるが、上辺に沿った方位密度は０．５から２．０でほぼ集合組織がない状態であることが分かる。
【００７１】
なお、実施例では、加工前の材料の結晶方位分布について言及していないが、これは、加工前の状態がどのような状態であれ、ひずみ量を大きくすれば、熱間圧縮加工により加工面と平行に｛１００｝が配向する｛１００｝繊維集合組織が形成されるからである。勿論、既存の無方向性電磁鋼板と同様の結晶方位分布を有するものを用意してもよい。また、上述した実施例では、材料の断面が円形になっているが、円以外の方形状や多角形状の断面の板や柱体であってもよい。さらに、単軸圧縮加工の加えられる面も、同様の理由により、平面以外の任意の形状でよい。
【００７２】
ここで、電磁鋼板の主な使用先であるモータにおける容易磁化方向の様子を具体的に説明する。円板状のステータ材料は中心部分とスリットを打ち抜かれて使用される。したがって、ステータ材料としては図４のポール１６部の特性が重要になる。
【００７３】
図１２にＢＣＣ構造のモデルを示す。ＢＣＣ構造は上下左右の対称性があるので、この図に表示された［１００］、［０１０］、［００１］は等価であり、この３本の結晶軸を総称して＜００１＞と表わす。また、立方体の面は全て等価なので面を総称する｛００１｝、｛１００｝、｛０１０｝は同じ内容を示している。
【００７４】
次に、モータのステータ用の従来の無方向性電磁鋼板の容易磁化方向の様子を図１３（Ａ）に示す。従来の電磁鋼板では、容易磁化方向は立体的に３６０度様々な方向を向いている。また、図１３（Ｂ）には、ほぼ理想的な電磁鋼板での容易磁化方向を示す。
【００７５】
さらに、｛１００｝極点図による容易磁化方向の＜００１＞の分布の様子を図１４に示す。図１４（Ａ）は従来の無方向性電磁鋼板、図１４（Ｂ）は本発明に掛る電磁鋼板の＜００１＞の分布の様子である。図中の数字は、平均値１に対して＜００１＞の密度の集中の程度を示す。
【００７６】
従来の無方向性電磁鋼板では、特性に大きな影響を与える外周部の最小値は平均値の０．８倍以下である。一方、図１４（Ｂ）に示す今回開発した電磁鋼板の極点図を見ると外周部の最小値は平均値の１．６倍以上であり、中心部は平均値の１９倍を超えていることから、重要な外周部の＜００１＞密度は従来技術による既存の材料に比べ大きく高くなっていることが分かる。
【００７７】
図１５に本発明による電磁鋼板の磁気特性を示す。図中の点線が従来の無方向性電磁鋼板の磁気特性、実線が本発明による電磁鋼板の磁気特性である。明らかに、印加する磁界に対して大きな磁束密度が得られておりモータなどの電磁機器の特性改善につながることが期待できる。
【００７８】
なお、実施例では、単一の材料を単軸圧縮加工する例を示したが、量産を考慮し、荷重容量の大きな専用の圧縮機によって多数の材料を積層して同時に圧縮加工したり、材料のサイズを大きくするようにしてもよい。
【００７９】
また、圧縮加工の方法としては、図８に示す平面ひずみ圧縮加工でも上述の加工条件を満たすことで｛１００｝が板面に平行に配向した結果が得られる。
【００８０】
さらに、量産を行うには図９に示す圧延加工も可能であり、図９に示す一方向の圧延加工では圧延面に平行に｛１００｝が発達し、圧延方向に＜００１＞が多く分布する板材を得ることができる。また図１０に示す多方向での圧延加工をすると＜００１＞を面内で多方向に分布させることができ、単軸圧縮加工と同様の効果が得られる。
【００８１】
また、図１１に示すように加熱状態で部材をダイスへ通すと線状の金属材料を得ることができる。材料の＜００１＞が延伸方向に揃うので磁力線を延伸方向に通すと良好な特性が得られる。
【００８２】
また、ひずみ量を大きくして、さらに薄い電磁鋼板とすることもでき、そのようにして得た電磁鋼板の磁気特性がより優れたものとなることは、上述したことから明らかである。本加工は高温で実施するために、加工後に残留する格子欠陥量は少ないが、加工後短時間の焼鈍を施すことにより、格子欠陥量をさらに低減させた無方向性電磁鋼板とすることができる。
【００８３】
本発明の実施例としては、電磁材料であるＦｅ−Ｓｉを取り上げたが、本発明は体心立方（ＢＣＣ）構造の状態で熱間圧縮加工が可能な金属材料に適用が可能である。本発明を適用することで熱間圧縮加工により加工面と平行に｛１００｝が成長した金属材料を得ることができる。
【産業上の利用可能性】
【００８４】
本発明により、結晶軸の方位が制御された金属材料、例えば電磁材料の製造法が明らかになり、良特性の電磁材料が提供されることで電磁気エネルギーの損失が少なくなり、社会全体のコストダウンにつながるとともに環境問題にも資することが大きい。
【符号の説明】
【００８５】
１０  モータのステータ
１２  ヨーク
１４  スロット
１６  ポール
１８  コイル
２０  モータのロータ
３１  コア
３２  コイル
３３  磁力線
【図１】
0005492975.tif 000003
【図２】
0005492975.tif 000004
【図３】
0005492975.tif 000005
【図４】
0005492975.tif 000006
【図５】
0005492975.tif 000007
【図６】
0005492975.tif 000008
【図７】
0005492975.tif 000009
【図８】
0005492975.tif 000010
【図９】
0005492975.tif 000011
【図１０】
0005492975.tif 000012
【図１１】
0005492975.tif 000013
【図１２】
0005492975.tif 000014
【図１３】
0005492975.tif 000015
【図１４】
0005492975.tif 000016
【図１５】
0005492975.tif 000017